Matériau catalytique comprenant une phase active comprenant au moins un métal du groupe VIB au moins en partie sous forme sulfurée, au moins un métal du groupe IVB au moins en partie sous forme sulfurée, et un support électro-conducteur dans lequel ledit métal du groupe VIB est choisi parmi le molybdène et/ou le tungstène, ledit métal du groupe IVB est choisi parmi le titane, le zirconium et/ou l’hafnium. Matériau catalytique selon la revendication 1, caractérisé en ce que lorsque le métal du groupe VIB est le molybdène, la teneur en molybdène est comprise entre 4 et 60% poids en élément molybdène par rapport au poids du matériau catalytique. Matériau catalytique selon la revendication 1, caractérisé en ce que lorsque le métal du groupe VIB est le tungstène, la teneur en tungstène est comprise entre 7 et 70% poids en élément tungstène par rapport au poids du matériau catalytique. Matériau catalytique selon l’une quelconque des revendications 1 à 3, caractérisé en ce que la teneur en métal du groupe IVB est comprise entre 0,1 et 25% poids en élément du groupe IVB par rapport au poids total du matériau catalytique. Matériau catalytique selon l’une quelconque des revendications 1 à 4, caractérisé en ce que la phase active est choisie dans le groupe formé par les combinaisons des éléments titane-molybdène, zirconium-molybdène, hafnium-molybdène, titane-zirconium-molybdène, titane-hafnium-molybdène, zirconium-hafnium-molybdène, titane-tungstène, zirconium-tungstène, hafnium- tungstène, titane-zirconium-tungstène, titane-hafnium-tungstène, zirconium-hafnium-tungstène, titane-molybdène-tungstène, zirconium-molybdène-tungstène, et hafnium-molybdène-tungstène. Matériau catalytique selon l’une quelconque des revendications 1 à 5, comprenant en outre un matériau dopant choisi parmi le bore, le phosphore et le silicium. Matériau catalytique selon l’une quelconque des revendications 1 à 6, dans lequel le support électro-conducteur est choisi parmi : - le noir de carbone, le graphite, les nanotubes de carbone, et le graphène ; - le nickel, l’or, le cuivre, l’argent, le titane, et le silicium ; - le dioxyde d'étain dopé au fluor, et l’oxyde d'indium et d'étain. Matériau catalytique selon l’une quelconque des revendications 1 à 7, caractérisé en ce que le support du matériau catalytique présente une surface spécifique supérieure à 75 m 2 /g. Procédé de préparation d’un matériau catalytique selon l’une quelconque des revendications 1 à 8, ledit procédé comprend au moins les étapes suivantes : a) une étape de mise en contact dudit support par au moins une solution contenant au moins un précurseur d’au moins un métal du groupe VIB ; b) une étape de mise en contact dudit support par au moins une solution contenant au moins un précurseur d’au moins un métal du groupe IVB ; les étapes a) et b) étant réalisées dans un ordre indifférent ou simultanément ; c) une étape de séchage à l’issue de l’enchainement des étapes a) et b) ou b) et a), à une température inférieure à 250°C, sans étape de calcination ultérieure ; d) une étape de sulfuration du matériau obtenu à l’issue de l’étape c) à une température comprise entre 100°C et 600°C. Procédé selon la revendication 9, dans lequel ledit précurseur d’au moins un métal du groupe VIB est choisi parmi : les polyoxométallates répondant à la formule (H h X x M m O y ) q- dans laquelle H est l’hydrogène, X est un élément choisi parmi le phosphore (P), le silicium (Si), le bore (B), ledit élément étant pris seul, M est un ou plusieurs élément(s) choisi(s) parmi le molybdène (Mo), le tungstène (W), O étant l'oxygène, h étant un entier compris entre 0 et 12, x étant un entier compris entre 0 et 4, m étant un entier égal à 5, 6, 7, 8, 9, 10, 11, 12 ou 18, y étant un entier compris entre 17 et 72 et q étant un entier compris entre 1 et 20 ; les sels de précurseurs des éléments du groupe VIB ; et les précurseurs organiques ou inorganiques à base de Mo ou de W. Procédé selon des revendications 9 ou 10, dans lequel ledit précurseur d’au moins un métal du groupe IVB est choisi parmi les alcoxydes de zirconium, d’hafnium et de titane, l’hydroxyde de zirconium, l'hydroxyde de hafnium, l'oxalate de hafnium, le nitrate de hafnium et le sulfate de hafnium. Procédé selon l’une quelconque des revendications 9 à 11, dans lequel on réalise une étape de maturation après l’étape a) et/ou b), et avant l’étape c), à une température comprise entre 10 et 50°C pendant une durée inférieure à 48 heures. Procédé de préparation d’une électrode comprenant au moins les étapes suivantes : 1) on dissout dans un solvant ou un mélange de solvant, au moins un liant polymère conducteur ionique ; 2) on ajoute à la solution obtenue à l’étape 1) au moins un matériau catalytique selon l’une quelconque des revendications 1 à 8 ou un matériau catalytique obtenu selon l’une quelconque des revendications 9 à 12, sous forme de poudre, pour obtenir un mélange ; les étapes 1) et 2) étant réalisées dans un ordre indifférent, ou simultanément ; 3) on dépose sur un support ou collecteur conducteur métallique le mélange obtenu à l’étape 2). Dispositif d’électrolyse comprenant une anode, une cathode, un électrolyte, ledit dispositif étant caractérisé en ce que l’une au moins de l’anode ou de la cathode est une électrode obtenue selon le procédé de préparation selon la revendication 13. Utilisation du dispositif d’électrolyse selon la revendication 14 dans des réactions électrochimiques, dans lequel ledit dispositif est utilisé en tant que : - dispositif d’électrolyse de l’eau pour la production d’un mélange gazeux d’hydrogène et d’oxygène et/ou la production d’hydrogène seul ; - dispositif d’électrolyse du dioxyde de carbone pour la production d’acide formique ; - dispositif d’électrolyse de l’azote pour la production d’ammoniac ; - dispositif de pile à combustible pour la production d’électricité à partir d’hydrogène et d’oxygène.